(57)【要約】【課題】恰も新雪を冠むったような外観を呈するようにした、安価で、美しく、そして四季を通じていつでも楽しめるディスプレーおよびその製作・復元方法の提供。【解決手段】天然および／または人工の被着体の表面の所定部に、接着剤を介して微粉状の高吸水性樹脂が接着・固定され、かつ吸水して膨潤白化して恰も新雪を冠った外観を呈するディスプレーであって、前記吸水して膨潤白化した高吸水性樹脂が時間経過とともに乾燥して収縮し、その外観が損なわれた際には、再度吸水させることにより、膨潤白化させ、元の冠雪した外観を呈するように、繰り返し復元できる、高吸水性樹脂を利用したディスプレーにより課題を解決できる。【選択図】　　図１
2004065648.tif 000002
【特許請求の範囲】
【請求項１】
天然および／または人工の被着体の表面の所定部に、接着剤を介して微粉状の高吸水性樹脂が接着・固定され、かつ吸水して膨潤白化して恰も新雪を冠った外観を呈するディスプレーであって、
前記吸水して膨潤白化した高吸水性樹脂が時間経過とともに乾燥して収縮し、その外観が損なわれた際には、再度吸水させることにより、膨潤白化させ、元の冠雪した外観を呈するように、繰り返し復元できることを特徴とする高吸水性樹脂を利用したディスプレー。
【請求項２】
前記被着体が、植物、動物、建造物、人形、オブジェの形態を有する天然および／または人工の置物やこれらを配置する基板であることを特徴とする請求項１記載のディスプレー。
【請求項３】
前記被着体が、天然の樹木やその枝葉であるか、プラスチック、紙、布、ゴム、金属、ガラスで製作された人工物であるか、あるいはこれらの２種以上の組み合わせからなることを特徴とする請求項１あるいは請求項２記載のディスプレー。
【請求項４】
前記高吸水性樹脂が、ポリアクリル酸塩系のポリマーで、平均粒径５〜１０００μｍ、含水率５質量％以下、嵩比重０．９〜１、脱イオン水での吸水能が５０〜３００質量倍であることを特徴とする請求項１から請求項３のいずれかに記載のディスプレー。
【請求項５】
前記接着剤が、澱粉系接着剤、ビニール系合成接着剤、アクリル系合成接着剤、ＳＢＲ系合成ゴム接着剤から選択される少なくとも１つであることを特徴とする請求項１から請求項４のいずれかに記載のディスプレー。
【請求項６】
次の工程（１）〜（５）により製作し、復元することを特徴とする高吸水性樹脂を利用したディスプレーの製作・復元方法。
（１）天然および／または人工の被着体の表面の所定部に接着剤を施す工程
（２）その接着剤の上に微粉状の高吸水性樹脂を接着・固定する工程
（３）次いで接着・固定した微粉状の高吸水性樹脂に吸水させて、膨潤白化させる工程
（４）前記吸水して膨潤白化した高吸水性樹脂が時間経過とともに乾燥して収縮しその外観が損なわれた際には、再度吸水させて、膨潤白化させて元の冠雪した外観を呈するように復元する工程
（５）必要に応じて（４）の工程を繰り返して復元する工程。
【発明の詳細な説明】
【０００１】
【発明の属する技術分野】
本発明は、高吸水性樹脂を利用したディスプレーおよびその製作・復元方法に関するものである。
【０００２】
【従来の技術】
従来、例えば、図３に示すように、天然の樹木やその枝葉を用いたり、プラスチックで製作された人工物を組み合わせたりしたクリスマスツリーのディスプレー１を冠雪した状態にするためには、白い綿２や紙３、発泡スチロールなどのプラスチック３’などを枝葉４の上や鉢５の土の上に置くなどが行われていた。
【０００３】
【発明が解決しようとする課題】
しかし、白い綿２や紙３、発泡スチロールなどのプラスチック３’などを用いる方法では、本物の雪には見えず、いかにも人工的で非自然イメージの白い物体であるという問題点があった。
本発明の第１の目的は、植物、動物、建造物、人形、オブジェの形態を有する天然および／または人工の置物やこれらを配置する基板などの被着体が恰も新雪を冠むったような外観を呈するようにした、安価で、美しく、そして四季を通じていつでも楽しめるディスプレーを提供することであり、
本発明の第２の目的は、そのようなディスプレーを容易に製作する方法を提供するとともに、恰も新雪を冠むったような外観を維持、復元する方法を提供することである。
【０００４】
【課題を解決するための手段】
前記の課題を解決するための本発明の請求項１のディスプレーは、天然および／または人工の被着体の表面の所定部に、接着剤を介して微粉状の高吸水性樹脂が接着・固定され、かつ吸水して膨潤白化して恰も新雪を冠った外観を呈するディスプレーであって、
前記吸水して膨潤白化した高吸水性樹脂が時間経過とともに乾燥して収縮し、その外観が損なわれた際には、再度吸水させることにより、膨潤白化させ、元の冠雪した外観を呈するように、繰り返し復元できることを特徴とする高吸水性樹脂を利用したディスプレーである。
【０００５】
本発明のディスプレーは高吸水性樹脂を利用したディスプレーであり、植物、動物、建造物、人形、オブジェの形態を有する天然および／または人工の置物やこれらを配置する基板などの被着体の表面の所定部に接着剤を介して微粉状の高吸水性樹脂が接着・固定され、かつ吸水して膨潤白化して恰も新雪を冠むったような外観を呈するようにした、安価で、美しく、そして四季を通じていつでも楽しめるディスプレーである。
そして、本発明のディスプレーは吸水して膨潤白化した高吸水性樹脂が時間経過とともに乾燥して、収縮し、その外観が損なわれた際には、再度吸水させることにより容易に膨潤白化させて、元の冠雪した外観を呈するようにでき、さらに繰り返し復元できる。
【０００６】
本発明の請求項２のディスプレーは、請求項１記載のディスプレーにおいて、前記被着体が、植物、動物、建造物、人形、オブジェの形態を有する天然および／または人工の置物やこれらを配置する基板であることを特徴とする。
【０００７】
被着体として、植物、動物、建造物、人形、オブジェの形態を有する天然および／または人工の置物やこれらを配置する基板を用いると、美しく、可愛い、そして楽しい高吸水性樹脂を利用したディスプレーを提供できる。
【０００８】
本発明の請求項３のディスプレーは、請求項１あるいは請求項２記載のディスプレーにおいて、前記被着体が、天然の樹木やその枝葉であるか、プラスチック、紙、布、ゴム、金属、ガラスで製作された人工物であるか、あるいはこれらの２種以上の組み合わせからなることを特徴とする。
【０００９】
被着体が、天然の樹木やその枝葉であるか、プラスチックなどで製作された人工物であるか、あるいはこれらの２種以上の組み合わせからなるので、容易に入手でき、より安価な高吸水性樹脂を利用したディスプレーを提供できる。
【００１０】
本発明の請求項４のディスプレーは、請求項１から請求項３のいずれかに記載のディスプレーにおいて、前記高吸水性樹脂が、ポリアクリル酸塩系のポリマーで、平均粒径５〜１０００μｍ、含水率５質量％以下、嵩比重０．９〜１、脱イオン水での吸水能が５０〜３００質量倍であることを特徴とする。
【００１１】
高吸水性樹脂が、ポリアクリル酸塩系のポリマーで、平均粒径５〜１０００μｍ、含水率５質量％以下、嵩比重０．９〜１、脱イオン水での吸水能が５０〜３００質量倍であると、取り扱い易く、例えば被着体面の接着剤面に散布するなどにより微粉状の高吸水性樹脂を容易に接着・固定することができ、新雪を冠むったような外観を呈する、安価で、美しく、そして四季を通じていつでも楽しめるディスプレーを容易に提供できるとともに、その外観が損なわれても、何回でも繰り返し復元できる。
【００１２】
本発明の請求項５のディスプレーは、請求項１から請求項４のいずれかに記載のディスプレーにおいて、前記接着剤が、澱粉系接着剤、ビニール系合成接着剤、アクリル系合成接着剤、ＳＢＲ系合成ゴム接着剤から選択される少なくとも１つであることを特徴とする。
【００１３】
接着剤が、澱粉系接着剤、ビニール系合成接着剤、アクリル系合成接着剤、ＳＢＲ系合成ゴム接着剤から選択されるものであると、容易に入手でき、安全性が高く、より安価な高吸水性樹脂を利用したディスプレーを提供できる。
【００１４】
本発明の請求項６は、次の工程（１）〜（５）により製作し、復元することを特徴とする高吸水性樹脂を利用したディスプレーの製作・復元方法である。
（１）天然および／または人工の被着体の表面の所定部に接着剤を施す工程
（２）その接着剤の上に微粉状の高吸水性樹脂を接着・固定する工程
（３）次いで接着・固定した微粉状の高吸水性樹脂に吸水させて、膨潤白化させる工程
（４）前記吸水して膨潤白化した高吸水性樹脂が時間経過とともに乾燥して収縮しその外観が損なわれた際には、再度吸水させて、膨潤白化させて元の冠雪した外観を呈するように復元する工程
（５）必要に応じて（４）の工程を繰り返して復元する工程。
【００１５】
本発明の方法により、本発明のディスプレーを容易に製作できるとともに、恰も新雪を冠むったような外観を容易に維持、復元できる。
【００１６】
【発明の実施の形態】
以下本発明を詳細に説明する。
図１（イ）〜（ホ）は、本発明のディスプレーを製作・復元する方法の１実施形態を示す説明図である。
図１（イ）において、天然の樹木やその枝葉を用いたり、プラスチックで製作された人工物を組み合わせたりしたクリスマスツリーのディスプレー１を用意する。
（ロ）ディスプレー１を冠雪した状態にするためには、先ず被着体であるディスプレー１面の所定部にポリビニルアルコール系の接着剤（一例として壁紙用のり（特殊変性ビニール樹脂）など）を水で数倍に均一に希釈した水溶液である接着剤６の中に逆さにして常温で数十秒間浸すか、あるいはスプレー７（水性アクリル樹脂系エマルジョン、ジメチルエーテルなどを封入したスプレー式接着剤など）を用いて接着剤６をスプレーした後、余分の接着剤６の溶液を振り落として、風通しのよい大気中で数分間乾燥させる。
【００１７】
（ハ）その後、付着させた接着剤の上に上方から微粉状の高吸水性樹脂（ＰＱポリマーＢＬ−１００、大阪有機化学工業社製）８を少量ずつパラパラと均一になるように手で散布したり、あるいは例えばふりかけ容器のビンのふりかけ食品の代わりに樹脂８を入れ、逆さにして樹脂８を振りかけるようにするなどして樹脂８を振りかけ、その後余剰の樹脂８をはたいて振り落とし、風通しのよい大気中で充分乾燥させ、高吸水性樹脂８を接着・固定する。
（ニ）次いで接着・固定した微粉状の高吸水性樹脂８に、洗濯衣類にアイロンかけする際に使用するような水スプレー９を用いて水１０を霧状にしてスプレーして吸水させると、微粉状の高吸水性樹脂８は多量の水１０を急速に吸水してその体積が数十倍に膨潤すると同時に白化現象を起こし、数十秒の間に急速にみるみる純白の新雪を冠むったような外観を呈するようになり、それはそれは不思議な光景を目の当たりすることができ、図１の（ホ）に示すように美しく、楽しい本発明のディスプレー１Ａが完成する。
【００１８】
本発明のディスプレー１Ａは屋内の日の当たらない場所に放置した状態では、常温の状態で数日間に亘り純白の新雪を冠むったような外観を維持するが、室内が暖房などの理由で高温になったり、冬季の湿度の低い雰囲気下で乾燥状態に置かれたりすると、吸水した樹脂から水分が蒸発して、樹脂が収縮したり、樹脂粒子同士が凝縮して塊状になったりする。
【００１９】
このような場合は、再度水スプレー９を用いて水１０をスプレーして吸水させると、微粉状の高吸水性樹脂８は多量の水１０を急速に吸水して膨潤白化し、みるみる新雪を冠むったような外観を呈するようになり、復元できる。この復元工程は必要に応じて繰り返して行いうことができ、新雪を冠むったような外観を維持できる。
【００２０】
図２（イ）〜（ニ）は、本発明の他のディスプレーを製作する方法を示す説明図である。
図２（イ）において、樹木やその枝葉１１、小屋１２、雪だるま１３、星１４などのパーツを容易に切り取り線に沿って切り抜けるようにしたポリプロピレンなどのプラスチックシート１５を用意する。（ロ）において、雪箱庭（箱庭雪景色）全体を収容できるプラスチック製トレー１６を用意する。（ハ）において、プラスチックシート１５から樹木やその枝葉１１、小屋１２、雪だるま１３、星１４などの各パーツを切り取り、各パーツを組み立てて、それぞれ樹木やその枝葉１１、小屋１２、雪だるま１３、星１４などとして、プラスチック製トレー１６内の所定部に固定する。１７はトナカイと橇を描いてあるプラスチック製囲いである。
【００２１】
このようにして製作した被着体としての雪箱庭（箱庭雪景色）面の所定部に、前記と同様にして接着剤６をスプレー７を用いてスプレーして施し、そして、施した接着剤の上に微粉状の高吸水性樹脂８を散布するなどして接着・固定した後、接着・固定した微粉状の高吸水性樹脂８に水スプレー９を用いて水１０をスプレーして吸水させると、微粉状の高吸水性樹脂８は多量の水１０を急速に吸水して膨潤白化し、みるみる新雪を冠むったような外観を呈するようになり、美しく、楽しい本発明のディスプレー１Ｂが完成する。
【００２２】
そして、図示しないが前記と同様に前記吸水して膨潤白化した高吸水性樹脂が時間経過とともに吸水した水が蒸発して収縮しその外観が損なわれた際には、再度水スプレー９を用いて水１０をスプレーして吸水させると、微粉状の高吸水性樹脂８は多量の水１０を急速に吸水して膨潤白化し、みるみる新雪を冠むったような外観を呈するようになり、復元できる。この復元工程は必要に応じて繰り返して行うことができ、新雪を冠むったような外観を維持できる。
【００２３】
本発明で用いる被着体の形状、大きさ、素材などは特に限定されるものではない。前記のように、本発明で用いる被着体としては、具体的には、例えば植物、動物、建造物、人形、オブジェの形態を有する、天然および／または人工の置物やこれらを配置する基板などが挙げられ、さらに天然の樹木やその枝葉であるか、プラスチックで製作された人工物であるか、あるいはこれらの２種以上の組み合わせなどが挙げられるが、特にこれらに限定されるものではない。
【００２４】
本発明で用いる被着体の素材は、布、紙、セロハン、発泡体、ガラス、金属、セラミックス、プラスチックス、木材、ゴム、あるいは植物、動物や植物本体でもよく、これらを２種以上組み合わせた建造物、人形、オブジェ、置物やこれらを配置する基板などでもよくいずれも使用できる。
本発明においては微粉状の高吸水性樹脂に吸水させるので、本発明で用いる被着体は水をかけられても形状や色や外観、強度などを維持できるような耐水性を有するものが好ましく使用できる。
【００２５】
本発明の高吸水性樹脂を利用したディスプレーの形態、形状、大きさなども特に限定されず、例えば、前記のようなクリスマスツリーや箱庭雪景色の他に、かまくら、樹氷、植木、山小屋、煙突、ベランダ、雪山、雪演出の撮影セット、雪ゲレンデ、ハーフパイプ、スロープ、白熊、雪像、アザラシの赤ん坊、パンダ、ペンギン、鶴、となかい、サンタクロース、雪だるま、スノーマン、スキーヤー、スノーボーダー、手品の種、教育用の教材、クリスマスカード、年賀状などのグリーテイングカード（例えば開いて雪景色演出ができるようにしたセット）、これらの２種以上の組み合わせなどを挙げることができる。
本発明のディスプレーを教育用の教材とする際は、本発明で用いる被着体、接着剤、微粉状の高吸水性樹脂について判り易く説明する解説図や製造工程を示す判り易い科学的説明やこれらの作用効果を示す科学的説明とともに、本発明のディスプレーを組み立てて製作する順序および工程を説明する説明書を貼付することが好ましい。また、高吸水性樹脂が何故多量の水を吸水して、膨潤して、白化し、恰も新雪を冠った外観を呈するようになるのか、また、乾燥すると何故収縮し、再度吸水させることにより、何故再び多量の水を吸水して、膨潤して、白化し、再び恰も新雪を冠った外観を呈するようになるのか、などを図入りで説明すれば興味を喚起し一層教育効果が上がると考えられる。
【００２６】
本発明に用いられる高吸水性樹脂としては、天然品でも合成品でもよく、あるいはこれらの２種以上の組み合わせでもよく、具体的には、例えば、でんぷん系、セルロース系あるいはアクリルアミド、アクリル酸、アクリル酸塩、メタアクリル酸塩、スチレン、ビニルエーテル等のポリマー、コポリマー、ターポリマー等の合成樹脂系などがあげられる。
【００２７】
高吸水性樹脂の中には吸水した時、水溶性で糊状になったり、あるいは、細片状、破砕状、粒状になるものがあるが、本発明においてはこれらのいずれでも使用できる。これらの中でも、吸水した時に細片状、破砕状、粒状になるものが好ましく使用でき、特に吸水した時に粒状になるものが、取り扱い易く、吸水した時、新雪を冠むったような外観を呈するので好ましく使用できる。
【００２８】
細片状を示す高吸水性樹脂としては、具体的にはアクリル酸とアクリル酸のアンモニウム塩またはアルカリ金属塩とを含むモノマーの水溶液に、０．１〜１０重量％の多価有機金属イオン架橋剤を加えて水溶液重合し、乾燥することによって得られる適度に架橋された高吸水性樹脂、あるいはアクリル酸とアクリル酸のアンモニウム塩またはアルカリ金属塩との共重合体に０．１〜１０重量％の多価有機金属イオン架橋剤を用いてポスト架橋することによって得られる、適度に架橋された高吸水性樹脂などを挙げることができる。
【００２９】
破砕状、粒状状を示す高吸水性樹脂としては、上記高吸水性樹脂を粉砕して所定の粒子形状に加工する方法、上記吸水性樹脂の原料化合物から重合または縮合して粒状の形で高分子化合物とする方法などが挙げられるが、とりわけ、有機溶剤中で逆相懸濁重合して得られる球状あるいは粒状のポリアクリル酸塩、ビニルアルコールとアクリル酸塩共重合体またはイソブチレンと無水マレイン酸との共重合体をケン化する方法で得られる高吸水性樹脂（例えば、平均粒径約０．００５〜５ｍｍ）などの水を吸水しても粒子が互いに非粘着性を維持する高吸水性樹脂が好ましく使用できる。
例えば吸水しても粒子が互いに非粘着性を維持する球状あるいは粒状の高吸水性樹脂は水を吸水すると、純白で美しく、恰も新雪のように見える。吸水した際に粒子が粘着性を示す高吸水性樹脂は水を吸水するとボタ雪のように見える。
【００３０】
高吸水性樹脂が、ポリアクリル酸塩系のポリマーで、望ましくは平均粒径５〜１０００μｍ、含水率５質量％以下、嵩比重０．９〜１、脱イオン水での吸水能が５０〜３００質量倍であると、取り扱い易く、被着体面の接着剤面に散布するなどで微粉状の高吸水性樹脂を容易に接着・固定することができ、新雪を冠むったような外観を呈するので好ましく使用できる。
平均粒径が５μｍ未満では細か過ぎて飛散するので取り扱い難くなる恐れがあり、１０００μｍを超えると、本発明のディスプレーの大きさや形状などによっては、新雪を冠むったような外観を呈さない恐れがある。含水率が５質量％を超えると接着剤によってよく被着体に接着しなくなる恐れがあり、また、被着体への均一な付着が困難となる恐れが生じる。嵩比重が０．９未満では細かくなって取り扱いが困難となり、１を超えると新雪を冠むったような外観を呈さない恐れがある。そして、脱イオン水での吸水能が５０質量倍未満あるいは３００質量倍を超えるとやはり新雪を冠むったような外観を呈さない恐れがある。
【００３１】
本発明で用いる接着剤は、天然品でも合成品でもあるいはこれらの組み合わせでもよく、被着体の所定部に粉末状の高吸水性樹脂をよく接着・固定できるものであれば熱可塑性接着剤でも熱硬化性接着剤でも、紫外線や電子線などの放射線照射により硬化する接着剤でもよく特に限定されるものではない。
【００３２】
本発明で用いる接着剤としては、例えば、天然ゴム、合成ゴム、合成樹脂などあるいはこれらの２種以上の混合物を挙げることができる。
天然ゴム系接着剤としては、例えば、天然ゴム系ラテックスの接着剤として慣用されているメタクリル酸メチルでグラフト共重合した天然ゴム系ラテックスであるメタクリル酸メチルグラフト共重合天然ゴム系ラテックスを挙げることができる。
【００３３】
合成ゴム系接着剤や合成樹脂系接着剤としては、合成ゴムラテックスや合成樹脂ラテックスを挙げることができ、例えば、スチレンリッチＳＢＲを水性溶媒中に分散させたエマルジョンであるスチレンリッチＳＢＲラテックス、含浸、他のラテックスの補強などの成分として慣用されているポリスチレンを水性溶媒中に分散させたエマルジョンであるポリスチレンエマルジョン、含浸、塗料、紙加工などの成分として慣用されているスチレン・アクリル共重合体を水性溶媒中に分散させたエマルジョンであるスチレン・アクリル共重合体エマルジョン、クロロプレンゴムラテックス、ＮＢＲラテックスなどを用いることができる。水性溶媒中に分散させたエマルジョン系接着剤は、粒子を分散安定化させるためには乳化剤が必要であるが、この乳化剤としては、一般にロジンセッケン、ナフタレンスルホン酸塩、脂肪酸セッケン、アルキルベンゼンスルホン酸塩などのアニオン系界面活性剤が用いられる。
【００３４】
他の樹脂系接着剤としては、天然品でも合成品でもあるいはこれらの２種以上の組み合わせでもよく、例えば、アルブミン、ゼラチン、カゼイン、でんぷん、アラビアゴム、アルギン酸ソーダなどの天然樹脂、カルボキシメチルセルロース、ヒドロキシエチルセルロースなどのセルロース誘導体、アクリル系ポリマー接着剤、エチレン−酢酸ビニル系ポリマー接着剤などの他、ポリアミド、ポリフェニルアセトアセタール、ポリエチレンイミン、ポリビニルピロリドン、ポリビニルピリジウムハライド、メラミン樹脂、ポリウレタン、ポリビニルアルコールおよびその誘導体、ポリエステルなどの合成樹脂、ジメチルアミン・エピクロルヒドリン重縮合物、アクリルアミド・ジアリルアミン共重合物、ポリビニルアミン共重合物、ジシアンジアミド、ジメチル・ジアリル・アンモニウムクロライドを主成分とする化合物あるいはこれらの２種以上の混合物などのカチオン性樹脂、その他電子線硬化型や紫外線硬化型樹脂系接着剤、スルホン酸基、カルボキシル基、硫酸エステル基、燐酸エステル基などのアニオン性基を有する例えばロジン変成マレイン酸などのアニオン性樹脂などを挙げることができる。
【００３５】
これらの中でも、澱粉系接着剤、ビニール系合成接着剤、アクリル系合成接着剤、ＳＢＲ系合成ゴム接着剤などは入手が容易で、安全性が高く、安価であるので本発明において好ましく使用できる。
さらにこれらの中でも、水溶性接着剤や水系エマルジョン接着剤は、塗布適性に優れると共に、揮発した有機溶剤により人体が悪影響を受けたり、あるいは引火を防ぐための吸引設備や防曝設備などを必要としないので、本発明において特に好ましく使用できる。
【００３６】
次に、微粉状の高吸水性樹脂の粒度分布および平均粒径、含水率、嵩比重、脱イオン水の吸水能の測定方法について述べる。
（粒度分布および平均粒径）
（１）６０メッシュ（Ｔ１）、８３メッシュ（Ｔ２）、２００メッシュ（Ｔ３）および受け皿（Ｔ４）の空質量を計量する。
（２）下から受け皿、２００メッシュ、８３メッシュ、６０メッシュとセッテイングして、６０メッシュの上から微粉状の高吸水性樹脂（以下、ポリマーと称す）を約５０ｇ供給する。
（３）手でメッシュの側部をたたきながら振動を与えてふるう。この際、目視で各メッシュ上のポリマーの状態を観察し、減少がないと判断されたら最上部のメッシュを取り外し、さらに下段のポリマーの状態を観察しながらふるいを続け、これを最終段まで繰り返す。
（４）そして各メッシュに残ったポリマー質量をメッシュ毎に計量する（Ｇ１〜Ｇ４）。
（５）次いで、各メッシュに残ったポリマーの割合（粒度分布）を算出し、それを用い、６０メッシュ：２５０μｍ、８３メッシュ：１８０μｍ、２００メッシュ：７５μｍとして平均粒径を算出する。
【００３７】
６０メッシュＯＮ（％）
＝　（Ｇ１−Ｔ１）／［（Ｇ１−Ｔ１）／（Ｇ１−Ｔ１）＋　（Ｇ２−Ｔ２）＋　（Ｇ３−Ｔ３）＋　（Ｇ４−Ｔ４）］　×１００
６０〜８３メッシュＯＮ（％）
＝　（Ｇ２−Ｔ２）／［（Ｇ１−Ｔ１）／（Ｇ１−Ｔ１）＋　（Ｇ２−Ｔ２）＋　（Ｇ３−Ｔ３）＋　（Ｇ４−Ｔ４）］　×１００
８３〜２００メッシュＯＮ（％）
＝　（Ｇ３−Ｔ３）／［（Ｇ１−Ｔ１）／（Ｇ１−Ｔ１）＋　（Ｇ２−Ｔ２）＋　（Ｇ３−Ｔ３）＋　（Ｇ４−Ｔ４）］　×１００
２００メッシュパス（％）
＝　（Ｇ４−Ｔ４）／［（Ｇ１−Ｔ１）／（Ｇ１−Ｔ１）＋　（Ｇ２−Ｔ２）＋　（Ｇ３−Ｔ３）＋　（Ｇ４−Ｔ４）］　×１００
Ｔ１：６０メッシュの空質量（ｇ）
Ｔ２：８３メッシュの空質量（ｇ）
Ｔ３：２００メッシュの空質量（ｇ）
Ｔ４：受け皿の空質量（ｇ）
Ｇ１：ふるい後のポリマーを含む６０メッシュの質量（ｇ）
Ｇ２：ふるい後のポリマーを含む８９メッシュの質量（ｇ）
Ｇ３：ふるい後のポリマーを含む２００メッシュの質量（ｇ）
Ｇ４：ふるい後のポリマーを含む受け皿の質量（ｇ）
【００３８】
（含水率）
（１）直径約５．５ｃｍのアルミカップを一試料に対して３つ用意する。
（２）アルミカップの質量を測定後、ポリマーを１０ｇ精秤する。
（３）１０５℃の恒温槽で３時間乾燥させる。
（４）乾燥後、デシケータ内で冷却する。
（５）約１時間冷却後、ポリマーの入ったアルミカップの質量を精秤する。
（６）含水率（％）を算出する
含水率（％）＝（１−［（Ｃ−Ａ）／Ｂ］）×１００
Ａ：空のアルミカップの質量
Ｂ：入れたポリマーの質量
Ｃ：乾燥後のポリマーの入ったアルミカップの質量
【００３９】
（嵩比重）
（１）２０ｍｌのメスシリンダにポリマーを約１０ｇ計量する。
（２）メスシリンダを机の上で軽く２０回たたいた後のポリマーの体積を読み取る。
（３）嵩比重を算出する。
嵩比重（ｇ／ｃｃ）＝ポリマー質量（ｇ）／ポリマー体積（ｃｃ）
【００４０】
（脱イオン水の吸水能）
（１）１リットルのポリ容器に脱イオン交換水を約１リットル入れる。
（２）ポリマーを約０．５ｇ（Ｐｄ）精秤し、ポリ容器に供給し、一昼夜静置する。
（３）１００メッシュ（Ｔ）および１リットルビーカーのブランク質量を測定しておく。
（４）１リットルビーカーの上に１００メッシュを置いた状態で、一昼夜放置した試料を濾過する。
（５）メッシュ上に残ったポリマーが白化する（ポリマー間の水分がなくなり光が白く乱反射する）までメッシュの裏から吸い取り紙で水分を吸い取る。
（６）メッシュに残ったポリマーの質量を計量する（Ｐｗ）。
（７）吸水能を算出する
吸水能（倍）＝（Ｐｗ−Ｔ）／Ｐｄ
Ｐｄ：測定に使用したポリマー質量＝０．５ｇ
Ｐｗ：吸水後のポリマーの入ったメッシュの質量
Ｔ：メッシュの空質量
【００４１】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００４２】
【発明の効果】
本発明の請求項１のディスプレーは、植物、動物、建造物、人形、オブジェの形態を有する天然および／または人工の置物やこれらを配置する基板などの被着体面の所定部に接着剤を介して微粉状の高吸水性樹脂が接着・固定され、かつ吸水して膨潤白化して恰も新雪を冠むったような外観を呈するようにした、安価で、美しく、そして四季を通じていつでも楽しめるディスプレーであり、そして吸水して膨潤白化した高吸水性樹脂が時間経過とともに乾燥して収縮しその外観が損なわれた際には、再度吸水させることにより容易に膨潤白化させて元の冠雪した外観を呈するようにでき、さらに繰り返し復元できるという顕著な効果を奏する。
【００４３】
本発明の請求項２のディスプレーは、請求項１記載のディスプレーにおいて、前記被着体が、植物、動物、建造物、人形、オブジェの形態を有する天然および／または人工の置物やこれらを配置する基板であるので、美しく、可愛い、そして楽しい高吸水性樹脂を利用したディスプレーを提供できるというさらなる顕著な効果を奏する。
【００４４】
本発明の請求項３のディスプレーは、請求項１あるいは請求項２記載のディスプレーにおいて、前記被着体が、天然の樹木やその枝葉であるか、プラスチックで製作された人工物であるか、あるいはこれらの２種以上の組み合わせからなるので、容易に入手でき、より安価な高吸水性樹脂を利用したディスプレーを提供できるというさらなる顕著な効果を奏する。
【００４５】
本発明の請求項４のディスプレーは、請求項１から請求項３のいずれかに記載のディスプレーにおいて、前記高吸水性樹脂が、ポリアクリル酸塩系のポリマーで、平均粒径５〜１０００μｍ、含水率５質量％以下、嵩比重０．９〜１、脱イオン水での吸水能が５０〜３００質量倍であるので取り扱い易く、例えば被着体面の接着剤面に散布するなどにより微粉状の高吸水性樹脂を容易に接着・固定することができ、新雪を冠むったような外観を呈する、安価で使用法が簡便であり、美しく、そして四季を通じていつでも楽しめるディスプレーを容易に提供できるとともに、その外観が損なわれても、何回でも繰り返し復元できるというさらなる顕著な効果を奏する。
【００４６】
本発明の請求項５のディスプレーは、請求項１から請求項４のいずれかに記載のディスプレーにおいて、前記接着剤が、澱粉系接着剤、ビニール系合成接着剤、アクリル系合成接着剤、ＳＢＲ系合成ゴム接着剤から選択される少なくとも１つであるので、容易に入手でき、安全性が高く、より安価で使用法が簡便である接着剤を利用したディスプレーを提供できるというさらなる顕著な効果を奏する。
【００４７】
本発明の請求項６は、高吸水性樹脂を利用したディスプレーの製作・復元方法であり、本発明のディスプレーを容易に製作できるとともに、恰も新雪を冠むったような外観を容易に維持、復元できるという顕著な効果を奏する。
【図面の簡単な説明】
【図１】（イ）〜（ホ）は、本発明のディスプレーを製作・復元する方法の１実施形態を示す説明図である。
【図２】（イ）〜（ニ）は、本発明の他のディスプレーを製作する方法を示す説明図である。
【図３】従来のディスプレーを示す説明図である。
【符号の説明】
１、１Ａ、１Ｂ　ディスプレー
２　白い綿
３　紙
３’　プラスチック
４　枝葉
５　鉢
６　接着剤
７　スプレー
８　微粒状の高吸水性樹脂
９　水スプレー
１０　水
１１　樹木やその枝葉
１２　小屋
１３　雪だるま
１４　星
１５　プラスチックシート
１６　プラスチック製トレー
１７　囲い
【図１】
2004065648.tif 000003
【図２】
2004065648.tif 000004
【図３】
2004065648.tif 000005